(57)【要約】      （修正有）【課題】軽量であって、厳しい環境条件を経ても優れた釘穴シール性を維持できて十分に防水できると共に、遮熱性にも優れた建材用遮熱防水シートを提供する。【解決手段】この発明の建材用遮熱防水シート１は、防滑層２と、該防滑層２の下側に接着された表層アルミ箔３と、該表層アルミ箔３の下側に接着されたアルミ箔補強不織布層４と、該アルミ箔補強不織布層４の下側に接着された膨潤層５を有した中間不織布層６と、該中間不織布層６の下側に接着された防水性を有するポリオレフィンフィルム層７と、該ポリオレフィンフィルム層７の下側に接着された基材不織布層８とを備えることを特徴とする。膨潤層５は吸水性ポリマーを含有してなるのが好ましい。【選択図】図１
2009243093.tif 000002
【特許請求の範囲】
【請求項１】
防滑層と、該防滑層の下側に接着された表層アルミ箔と、該表層アルミ箔の下側に接着されたアルミ箔補強不織布層と、該アルミ箔補強不織布層の下側に接着された膨潤層を有した中間不織布層と、該中間不織布層の下側に接着された防水性を有するポリオレフィンフィルム層と、該ポリオレフィンフィルム層の下側に接着された基材不織布層とを備えることを特徴とする建材用遮熱防水シート。
【請求項２】
前記表層アルミ箔の厚さが３〜３０μである請求項１に記載の建材用遮熱防水シート。
【請求項３】
前記膨潤層は、前記中間不織布層の上面に積層されている請求項１〜２のいずれか１項に記載の建材用遮熱防水シート。
【請求項４】
前記膨潤層は、吸水性ポリマーを含有してなる請求項１〜３のいずれか１項に記載の建材用遮熱防水シート。
【請求項５】
前記膨潤層は、バインダー樹脂１０質量部に対して吸水性ポリマー５〜５０質量部配合されてなる樹脂組成物が塗布されて形成され、前記吸水性ポリマーの付与量が３〜３０ｇ／ｍ2である請求項１〜４のいずれか１項に記載の建材用遮熱防水シート。
【発明の詳細な説明】
【技術分野】
【０００１】
この発明は、例えば屋根下地材として使用される遮熱性及び防水性に優れた建材用遮熱防水シートに関する。
【背景技術】
【０００２】
従来より、家屋の屋根下地材としては、建材用防水シートとしてアスファルトを含浸した布帛が多く使用されている。このアスファルトを含浸した布帛は、防水性を有し、寸法安定性が良く、物理的強度が大きく、釘を打設した時の釘軸周りの釘穴シール性が良いという点で優れている。
【０００３】
しかし、前記アスファルトを含浸した布帛は、アスファルト含有により２０ｍ程度の巻物で３０ｋｇを超す重量を有するので、施工時の取り扱い性が非常に悪いという問題があった。また、前記アスファルト含浸布帛は遮熱、及び断熱効果がほとんど無く、夏季の日射により屋根材の表面が温められ、その輻射熱が室内へ流入し、家屋内の温度が必要以上に上昇するという問題があった。また、家屋内の好適な暖気あるいは冷気が屋外へ放出されるという問題があった。さらに該アスファルト含浸布帛は施工後において寒暖の温度差により劣化や伸縮を生じやすく、このため時間が経過すると釘軸周りやタッカー部分の釘穴シール性が低下しやすかった。
【０００４】
一方、上記従来のアスファルト含浸布帛に代わる屋根下地材として、特許文献１には、布帛の表面に、伸縮性と粘着性を有する樹脂層が積層され、さらにその上に粘着性の少ない樹脂層が積層されてなる建材用防水シートが提案されている。
【０００５】
また、特許文献２には、防水性を有するポリエチレンフィルムの上面に、防滑層を上面に有する不織布が接着され、前記ポリエチレンフィルムの下面に、上面に高吸水性ポリマーからなる膨潤層を有した不織布が接着されてなる建築用防水シートが記載されている。
【特許文献１】特開平２−２６９２７７号公報
【特許文献２】特開２００２−３１６３７３号公報
【発明の開示】
【発明が解決しようとする課題】
【０００６】
しかしながら、上記特許文献１に記載の建材用防水シートでは、表面に樹脂シートが露出しており、傷が付きやすく、基本機能である防水性が損なわれやすかった。また、釘を打設した時の釘穴シール性も十分なものではなかった。更に、夏季の直射日光により表面の樹脂シートの温度が上昇して軟化することにより屋根がずれることが懸念される。
【０００７】
また、上記特許文献２に記載の建築用防水シートでは、釘を打設した状態での透水試験で２４時間経過後では水の裏抜けが生じることがなく良好な防水性が維持されるが、寒暖の温度差や湿度の高低差等のより厳しい環境条件が負荷された後では釘穴シール性は必ずしも十分なレベルを維持できるものではなかった。
【０００８】
さらに、上記特許文献１、２のいずれの建材用防水シートも０．５〜２．０ｍｍ程度の厚みのもので、これらを使用しても、必ずしも十分な遮熱効果を維持できるものではなかったことから、より厳しい太陽光線の輻射条件下においても十分な遮熱、及び断熱効果を維持できる建材用防水シートの開発が望まれていた。
【０００９】
この発明は、かかる技術的背景に鑑みてなされたものであって、軽量であって、遮熱性にも優れ、厳しい環境条件を経ても優れた釘穴シール性を維持できて十分に防水性を有する建材用防水シートを提供する。
【課題を解決するための手段】
【００１０】
前記目的を達成するために、本発明は以下の手段を提供する。
【００１１】
［１］防滑層と、該防滑層の下側に接着された表層アルミ箔と、該表層アルミ箔の下側に接着されたアルミ箔補強不織布層と、該アルミ箔補強不織布層の下側に接着された膨潤層を有した中間不織布層と、該中間不織布層の下側に接着された防水性を有するポリオレフィンフィルム層と、該ポリオレフィンフィルム層の下側に接着された基材不織布層とを備えることを特徴とする建材用遮熱防水シート。
【００１２】
［２］前記表層アルミ箔の厚さが３〜３０μである前項１に記載の建材用遮熱防水シート。
【００１３】
［３］前記膨潤層は、前記中間不織布層の上面に積層されている前項１〜３のいずれか１項に記載の建材用遮熱防水シート。
【００１４】
［４］前記膨潤層は、吸水性ポリマーを含有してなる前項１〜４のいずれか１項に記載の建材用遮熱防水シート。
【００１５】
［５］前記膨潤層は、バインダー樹脂１０質量部に対して吸水性ポリマー５〜５０質量部配合されてなる樹脂組成物が塗布されて形成され、前記吸水性ポリマーの付与量が３〜３０ｇ／ｍ2である前項１〜４のいずれか１項に記載の建材用遮熱防水シート。
【発明の効果】
【００１６】
［１］の発明では、重量のあるアスファルトを用いていないから、軽量性に優れている。また、表層アルミ箔の上面に防滑層が積層されているから、例えば屋根下地材として用いる場合において、施工作業者がこの建材用遮熱防水シートの上を歩行しても滑り難く作業安全性を高めることができる。また、表層にアルミ箔を設けているから、該アルミ箔の遮熱、及び断熱効果により、太陽光線の輻射熱によって家屋内の温度が必要以上に上昇する事無く、また、家屋内の好適な暖気あるいは冷気が屋外へ放出されるという問題も無くなる。また、防水性を有するポリオレフィンフィルム層を中間に設けているから、建材用遮熱防水シートとして十分な防水性を確保できる。また、ポリオレフィンフィルム層の上面側にアルミ箔及びアルミ箔補強不織布層が積層されているから、施工時にポリオレフィンフィルム層が露出して傷付けられるようなことを十分に防止できると共に、ポリオレフィンフィルム層の下面側に基材不織布層が積層されているから、施工時にポリオレフィンフィルム層が野地板との接触等により傷付けられるようなことを十分に防止できる。更に、中間不織布層は膨潤層を備えているから、打設された釘の釘軸周りの隙間からアルミ箔補強不織布層の下側に入り込んだ水は、該膨潤層が吸収して膨潤し、該膨潤によって釘軸周りの隙間（釘穴）を塞いでシールすることができて、良好な釘穴シール性を確保できる。また、打設された釘の釘軸周りの隙間からアルミ箔補強不織布層の下側に入り込んだ水の一部は、膨潤層の下側にまで到達することがあるが、このような場合でも中間不織布層の下側に防水性を有するポリオレフィンフィルム層が存在することによって、該水が建材用遮熱防水シートの下側に抜け出ることを確実に阻止することができる。このように膨潤層を有した中間不織布層の下側に、防水性を有するポリオレフィンフィルム層が配置されることによって、より優れた釘穴シール性が得られて、従来よりも格段に優れた防水性が得られるものとなる。
【００１７】
［２］の発明では、表層アルミ箔の厚さが３〜３０μであるため、良好な遮熱、及び断熱効果が得られ、軽量で、そのしなやかさにより施工現場でのカットなどの加工性や敷き込み時の施工性が向上する。
【００１８】
［３］の発明では、膨潤層が、中間不織布層の上面に積層されているから、より優れた釘穴シール性を得ることができる。
【００１９】
［４］の発明では、吸水性ポリマーを含有してなる膨潤層を用いており、該吸水性ポリマーは一旦吸収した水を放し難いので、釘穴シール性をさらに向上させることができる。
【００２０】
［５］の発明では、膨潤層は、バインダー樹脂１０質量部に対して吸水性ポリマー５〜５０質量部配合されてなる樹脂組成物が塗布されて形成され、吸水性ポリマーの付与量が３〜３０ｇ／ｍ2であるから、良好な透湿性を確保しつつ釘穴シール性をさらに向上させることができる。
【発明を実施するための最良の形態】
【００２１】
本発明に係る建材用遮熱防水シート（１）の一実施形態を図１に示す。本実施形態の建材用遮熱防水シート（１）は、屋根下地材として特に好適に用いられるシートである。この建材用遮熱防水シート（１）は、表層アルミ箔（３）の上面に防滑層（２）が積層されて、前記表層アルミ箔（３）の下面にアルミ箔補強不織布層（４）が積層されている。また、該アルミ箔補強不織布層（４）の下面に、膨潤層（５）を有した中間不織布層（６）が接着され、該中間不織布層（６）の下面に防水性を有するポリオレフィンフィルム層（７）が接着され、さらにポリオレフィンフィルム層（７）の下面に基材不織布層（８）が接着された積層シート体からなる。
【００２２】
本発明において、前記膨潤層（５）は、前記中間不織布層（６）の上面に配置されている。即ち、前記膨潤層（５）は、前記中間不織布層（６）におけるアルミ箔補強不織布層（４）側の下面に積層配置されている。
【００２３】
本発明において、前記防滑層（２）を形成する防滑剤としては、防滑性を有し、且つ粘着性のないものが良く、例えば樹脂やゴム等が挙げられる。具体的には、ポリアミド系樹脂、ポリエステル系樹脂、ポリオレフィン系樹脂、アクリル系樹脂、ウレタン系樹脂、エポキシ系樹脂、合成ゴム、アスファルト類等が挙げられる。前記防滑剤の付与方法としては、特に限定されるものではないが、例えばコーティング法、グラビアロール法、凸版印刷法、スクリーン捺染法等が挙げられる。中でも、前記防滑剤に有機系または無機系の発泡剤を加えたものを前記表層アルミ箔（３）の上面に付与して防滑層（２）を形成するのが好ましく、この場合には防滑効果をさらに向上させることができる利点がある。なお、前記防滑剤は、防滑効果を損なわなければ、前記表層アルミ箔（３）の上面の全面に塗布されても良いし、或いは部分的に塗布されても良い。
【００２４】
本発明において、前記表層アルミ箔（３）は公知のものが使用できる。前記表層アルミ箔（３）の厚さは３〜３０μであれば、十分な遮熱効果、断熱効果を発揮することが可能で、また、軽量でしなやかさを有し、現場でのカットなどの加工性や敷き込み時の施工性が良好となる。３μ未満では、熱線反射による遮熱効果が不充分で、強度が低く取扱中に破断する恐れもあるので好ましくなく、３０μを超えると重くなり過ぎるとともに、切断性や曲げ加工性が低下し、経済的にも好ましくない。
【００２５】
本発明において、前記アルミ箔補強不織布層（４）は
前記表層アルミ箔（３）の強度を補強するもので、特に限定されるものではないが、ポリエステル系繊維またはポリプロピレン系繊維からなるススパンボンド不織布、ニードルパンチ不織布が好ましい。中でも、強度、耐熱性の面からポリエステル系繊維からなるスパンボンド不織布がより好ましい。前記アルミ箔補強不織布層（４）の目付は３０〜５０ｇ／ｍ２に設定するのが好ましい。このような範囲に設定することにより、前記表層アルミ箔（３）の強度を補強することができ、取扱中に破断する恐れも無くなり、施工後の外部からの衝撃による破損等も防ぐことができる。前記表層アルミ箔（３）への付与方法としては、特に限定されるものではないが、例えばポリオレフィン樹脂を使ってラミネート法が挙げられる。
【００２６】
本発明において、中間不織布層（６）は膨潤層（５）の基材となる役割を果たすものである。前記中間不織布層（６）としては、特に限定されるものではないが、スパンボンド不織布、ニードルパンチ不織布が好ましい。中でも、ポリエステルまたはポリプロピレンからなるスパンボンド不織布又はニードルパンチ不織布がより好ましい。また、前記中間不織布層（６）の目付は５〜２０ｇ／ｍ2に設定するのが好ましい。このような範囲に設定することにより、上部に膨潤層（５）を固着することが可能となり、下面に積層されるポリオレフィンフィルム層（７）を構成するポリオレフィン樹脂が浸透及び上面に露出し、上部の前記アルミ箔補強不織布層（４）と接着することができる。
【００２７】
本発明において、前記中間不織布層（６）は釘穴シール性を確保する役割を果たす膨潤層（５）を有している。本実施形態では、この膨潤層（５）は、前記中間不織布層（６）の上面に積層されているが、特にこのような態様に限定されるものではなく、例えば前記中間不織布層（６）の下面に積層されていても良いし、或いは前記中間不織布層（６）の厚さ方向の中央領域に積層されていても良い。ただ、より優れた釘穴シール性を確保する観点から、前記膨潤層（５）は、前記中間不織布層（６）の上面に積層されるのが好ましい。
【００２８】
前記膨潤層（５）を形成するための膨潤剤としては、吸水して膨潤する機能を有するものであれば特に限定されず、例えば吸水性ポリマー等が挙げられる。前記吸水性ポリマーとしては、例えばポリアクリル酸塩架橋物、澱粉−ポリアクリル酸塩、ポビニルアルコール−ポリアクリル酸塩、イソブチレン−マレイン酸塩等が挙げられ、これらを２種以上混合して用いても良い。
【００２９】
前記膨潤剤は、通常、バインダー樹脂によって前記中間不織布層（６）に固着される。前記バインダー樹脂としては、特に限定されるものではないが、例えばビニル系樹脂、ウレタン系樹脂、シリコン系樹脂、アクリル系樹脂、エポキシ系樹脂、エステル系樹脂等が挙げられる。中でも、加工時の取り扱い性の良さやコスト面から、アクリル系樹脂が好ましく用いられる。前記吸水性ポリマーとバインダー樹脂の混合割合（固形分での混合割合）は、バインダー樹脂１０質量部に対して吸水性ポリマー５〜５０質量部とするのが好ましい。
【００３０】
前記吸水性ポリマーの付着量は３〜３０ｇ／ｍ2に設定されるのが好ましい。このような範囲に設定することにより良好な釘穴シール性が得られ、３ｇ／ｍ2を下回ると十分な釘穴シール性が得られず、３０ｇ／ｍ2を越えると施工時の切断性に問題が生じ、経済的にも好ましくない。中でも、前記吸水性ポリマーの付着量は５〜２０ｇ／ｍ2に設定されるのがより好ましい。
【００３１】
前記膨潤層（５）を形成する膨潤剤の前記中間不織布層（６）への付与方法としては、特に限定されるものではないが、例えばコーティング法、グラビアロール法、凸版印刷法、スクリーン捺染法等が挙げられる。中でも、グラビアロール法は、全面に付与したり、格子状に付与することが可能であり、前記中間不織布層（６）の形態、素材に応じた加工ができることから、好ましく採用される。
【００３２】
本発明において、前記ポリオレフィンフィルム層（７）は、防水性を有し、建材用遮熱防水シート（１）としての防水性を発現させる上で主要な役割を果たすものである。前記ポリオレフィンフィルム層（７）としては、特に限定されないが、防水性を有するポリエチレンフィルム又は防水性を有するポリプロピレンフィルムで構成されるのが好ましい。中でも、ポリエチレンフィルムで構成されるのがより好ましく、この場合には加工性が向上すると共に防水性をより増大させることができる。
【００３３】
また、釘を打設した時の釘軸周りの隙間（釘穴）から前記アルミ箔補強不織布層（４）の下側に入り込んだ水を、前記膨潤層（５）が吸収して膨潤することで釘軸周りの釘穴をシールするのであるが、この時、釘軸周りの釘穴から侵入した水の一部は、前記中間不織布層（６）の下側にまで到達することがあるが、このような場合でも前記中間不織布層（６）の下側に前記ポリオレフィンフィルム層（７）が存在することによって、該水が建材用遮熱防水シート（１）の下側に達する（抜け出る）ことを阻止することができる。
【００３４】
前記ポリオレフィンフィルム層（７）の厚さは６０〜２００μｍであるのが好ましい。６０μｍ以上であることで施工時の釘の打設により釘とフィルムとの間に生じる隙間（釘穴）を埋めようとする弾性力が十分に得られて釘穴シール性が十分に得られると共に、２００μｍ以下であることで十分な軽量性を確保できる。
【００３５】
また、前記ポリオレフィンフィルム層（７）のヤング率は１〜３０ｋｇ／ｍｍ2であるのが好ましく、この場合にはより優れた釘穴シール性が得られる。中でも、前記ポリオレフィンフィルム層（７）のヤング率は２〜２５ｋｇ／ｍｍ2であるのがより好ましい。
【００３６】
本発明において、前記基材不織布層（８）は、前記ポリオレフィンフィルム層（７）等を補強すると共に、建材用遮熱防水シート（１）に加えられる衝撃を吸収して建材用遮熱防水シート（１）の破損を防止する等の役割を果たすものである。前記基材不織布層（８）としては、特に限定されるものではないが、スパンボンド不織布、ニードルパンチ不織布が好ましい。中でも、ポリエステルまたはポリプロピレンからなるスパンボンド不織布又はニードルパンチ不織布がより好ましい。また、前記基材不織布層（８）の目付は２０〜１００ｇ／ｍ2に設定するのが好ましい。このような範囲に設定することにより、施工時に前記ポリオレフィンフィルム層（７）が露出して傷付けられるようなことを十分に防止できるし、建材用遮熱防水シート（１）として軽量性、保温性、防音性、緩衝性に優れたものとなる。
【００３７】
上面に防滑層（２）が積層されて、下面にアルミ箔補強不織布層（４）が積層され表層アルミ箔（３）と、膨潤層（５）を有した中間不織布層（６）と、ポリオレフィンフィルム層（７）と基材不織布層（８）の各層間の接着手法としては、例えばＴダイ型押出し機を用い、ポリオレフィンフィルム層（７）を構成するポリオレフィン樹脂シートを膨潤層（５）を有した中間不織布層（６）と、基材不織布層（８）の間に押し出しながら、さらに中間不織布層（６）を浸透し、表面に露出したポリオレフィン樹脂を利用し、上面に防滑層（２）が積層されて、下面にアルミ箔補強不織布層（４）が積層され表層アルミ箔（３）を最外層に接着させ、ニップロールによって加圧することにより、積層一体化することができる。
【実施例】
【００３８】
次に、この発明の具体的実施例について説明するが、本発明はこれら実施例のものに特に限定されるものではない。
【００３９】
＜実施例１＞厚さ７μの表層アルミ箔（３）の片面の全面にアクリル系樹脂をコーティング法により固形分で４０ｇ／ｍ2塗布して乾燥させ、もう一方の片面に目付１５ｇ／ｍ２のポリエステル系繊維からなるスパンボンド不織布をラミネート法で積層し、上面に防滑層（２）が積層されて、下面にアルミ箔補強不織布層（４）が積層され表層アルミ箔（３）を得た。また、目付１５ｇ／ｍ2のポリエステル不織布の片面に、澱粉−ポリアクリル酸塩（高吸水性ポリマー）５０質量部およびアクリル系バインダー樹脂５０質量部からなる樹脂組成物をグラビアロールにて１０ｇ／ｍ2塗布することによって片面に膨潤層（５）を有する中間不織布（６）を得た。
【００４０】
次に、前記表層アルミ箔（３）と、前記中間不織布（６）と、目付３０ｇ／ｍのポリエステル系繊維からなるスパンボンド不織布で構成された基材不織布層（８）を、Ｔダイ型押出し機を用い、この順で重ね合わせ、ポリオレフィンフィルム層（７）を構成する厚さ１００μのポリオレフィン樹脂シートを前記中間不織布層（６）と、前記基材不織布層（８）の間に押し出しながら、ラミネート法により積層一体化して、図１に示す建材用遮熱防水シート（１）を得た。この時、防滑層（２）が最外層になるように、かつアルミ箔補強不織布層（４）側に中間不織布（６）における膨潤層（５）が配置されるように積層した（図１参照）。
【００４１】
＜実施例２＞前記表層アルミ箔（３）の厚さを５μとしたこと以外は、実施例１と同様にして建材用遮熱防水シートを得た。
【００４２】
＜実施例３＞前記表層アルミ箔（３）の厚さを２５μとしたこと以外は、実施例１と同様にして建材用遮熱防水シートを得た。
【００４３】
＜実施例４＞澱粉−ポリアクリル酸塩（高吸水性ポリマー）の付着量が５ｇ／ｍ2となるように樹脂組成物の塗布量を調整した以外は実施例１と同様にして建材用遮熱防水シートを得た。
【００４４】
＜実施例５＞澱粉−ポリアクリル酸塩（高吸水性ポリマー）の付着量が２５ｇ／ｍ2となるように樹脂組成物の塗布量を調整した以外は実施例１と同様にして建材用遮熱防水シートを得た。
【００４５】
＜比較例１＞実施例１における上面に防滑層（２）が積層されて、下面にアルミ箔補強不織布層（４）が積層され表層アルミ箔（３）の代わりに、アルミ箔を用いずに、目付１５ｇ／ｍ２のポリエステル系繊維からなるスパンボンド不織布の片面の全面にアクリル系樹脂をコーティング法により固形分で４０ｇ／ｍ2塗布して乾燥させ、上面に防滑層（２）が積層された不織布層としたこと以外は、実施例１と同様にして建材用遮熱防水シートを得た。
【００４６】
＜比較例２＞前記表層アルミ箔（３）の厚さを１μとしたこと以外は、実施例１と同様にして建材用遮熱防水シートを得た。
【００４７】
＜比較例３＞前記表層アルミ箔（３）の厚さを４０μとしたこと以外は、実施例１と同様にして建材用遮熱防水シートを得た。
【００４８】
＜比較例４＞澱粉−ポリアクリル酸塩（高吸水性ポリマー）の付着量が２ｇ／ｍ2となるように樹脂組成物の塗布量を調整した以外は、実施例１と同様にして建材用遮熱防水シートを得た。
【００４９】
＜比較例５＞澱粉−ポリアクリル酸塩（高吸水性ポリマー）の付着量が５０ｇ／ｍ2となるように樹脂組成物の塗布量を調整した以外は、実施例１と同様にして建材用遮熱防水シートを得た。
【００５０】
上記のようにして得られた各建材用遮熱防水シートについて下記試験法に基づいて評価を行った。これらの結果を表１に示す。
【００５１】
＜防水性評価法＞ＪＩＳＬ１０９２の５．１．１のＢ法（繊維製品の防水性試験方法）に準拠して、各建材用遮熱防水シートの防水性を評価した。
【００５２】
＜遮熱性評価法＞３００ｍｍ角に切り出した各建材用遮熱防水シートを試料とし、各試料を発泡スチロール製の断熱箱の上部に設置し、各試料の裏面側の空間に熱伝対を設置して裏面空間の温度（Ａ）を計測し、また同時に、各試料裏面の温度（Ｂ）も計測した。熱負荷は１ＫＷハロゲンライトを試料上方に設置し、試料表面における照射エネルギーを５００Ｗ／ｍ２になるように調整した。測定は２５℃に調整された室内で、試料への光照射開始後６０分後、試料裏面の温度上昇がほぼ平衡に達した時点で行った。
【００５３】
＜釘穴シール性評価法＞建材用遮熱防水シートを、８０℃×２０％ＲＨ×１５．５
時間、−４０℃×０％ＲＨ×７．５時間、８０℃×９５％ＲＨ×１５．５時間、−４０℃×０％ＲＨ×７．５時間の各環境条件下に順に置く工程を１サイクルとし、これを５サイクル繰り返す。
【００５４】
次に、１２ｍｍ厚さの合板の上に、前記５サイクルを経た後の建材用遮熱防水シートを防滑層を上にして載置し、コロニアル瓦用釘（長さ３０ｍｍ、最大直径３．３ｍｍ、最小直径２．９ｍｍ、最大直径部と最大直径部との間隔１．３ｍｍ）を打ち付け、この上に塩化ビニル製のパイプを立ててその底部をシーリング剤で水密状態にシールした後、パイプ内に水を充填し上端開口部をゴム栓で封じて１５０ｍｍの水頭圧をかけて放置し、２４時間経過後のパイプ内の水の減少量（ｍＬ）を測定した。水の減少量が１．０ｍＬ以下であるものを「合格」とした。なお、各実施例、比較例についてそれぞれ１０サンプルづつ試験を行い、その合格割合を表１に示した。例えば、表中「１０／１０」と記載されたものは１０サンプル全数について釘穴シール性試験が合格であったことを示す。
【００５５】
＜切断性、曲げ加工性評価法＞（切断性試験）３００ｍｍ角に切り出した各建材用遮熱防水シートを試料とし、各試料の縦方向の中央上部に切断部を設け、各シートを横方向に引張って引き裂いたときの官能度を評価した。（曲げ加工性試験）３００ｍｍ角に切り出した各建材用遮熱防水シートを試料とし、ＪＩＳ−Ｚ−２２０４の試験方法に従い、各試料のを規定の内側半径、規定の角度になるまで曲げ、わん曲部の外側の裂け、傷、その他の欠点の有無を調べた。前記切断性、曲げ加工性各試験の結果を総合的に以下の基準にしたがって評価した。○：引き裂き感が非常に良好であり、曲げた時に外側に裂け、傷が認められなかった。×：途中から切断部通りに引き裂くことができなかったり、曲げた時に外側に裂け、傷が認められた。
【００５６】
【表１】
2009243093.tif 000003
【００５７】
表１から明らかなように、この発明の実施例１〜５の建材用遮熱防水シートは、良好な遮熱性が得られると共に、防水性も良く、切断性や曲げ加工性の加工性も良好で、またより厳しい環境条件を経た後でも釘穴シール性が良好であった。
【００５８】
これに対し、従来構成に係る比較例１や比較例２の建材用遮熱防水シートは、遮熱性に劣り、比較例３や比較例５の建材用遮熱防水シートは、切断性や曲げ加工性の加工性に劣り、比較例４はより厳しい環境条件を経た後では釘穴シール性が不十分であった。
【図面の簡単な説明】
【００５９】
【図１】この発明に係る建材用遮熱防水シートの一実施形態を示す模式的断面図である。
【符号の説明】
【００６０】
１…建材用遮熱防水シート  ２…防滑層  ３…表層アルミ箔  ４…アルミ箔補強不織布層  ５…膨潤層  ６…中間不織布層  ７…ポリオレフィンフィルム層  ８…基材不織布層
【図１】
2009243093.tif 000004